(57)【要約】【課題】連続線状体の三次元ランダムループ接合構造体を用いた寝具であって、クッション性および静粛性に優れた寝具を提供する。【解決手段】１００〜１０００００デシテックスの連続線状体を曲がりくねらせランダムループを形成し、夫々のループを互いに溶融状態で接触せしめて、接触部の大部分を融着させてなる三次元ランダムループ接合構造体と、三次元ランダムループ接合構造体を包み込む包装体と、を備え、連続線状体が少なくとも異なる２種の熱可塑性エラストマーで複合構造化されており、連続線状体の２３℃でのＴａｎδが０．１０以上であり、三次元ランダムループ接合構造体の２５％圧縮時硬さが１０ｋｇ／Φ２００以上である寝具である。【選択図】図２
2013090657.tif 000002
【特許請求の範囲】
【請求項１】
１００〜１０００００デシテックスの連続線状体を曲がりくねらせランダムループを形成し、夫々のループを互いに溶融状態で接触せしめて、接触部の大部分を融着させてなる三次元ランダムループ接合構造体と、
前記三次元ランダムループ接合構造体を包み込む包装体と、を備え、
前記連続線状体が少なくとも異なる２種の熱可塑性エラストマーで複合構造化されており、
前記連続線状体の２３℃でのＴａｎδが０．１０以上であり、
前記三次元ランダムループ接合構造体の２５％圧縮時硬さが１０ｋｇ／Φ２００以上である、寝具。
【請求項２】
前記連続線状体は、線状のコア部と、前記コア部を被覆するシース部とを有する、請求項１に記載の寝具。
【請求項３】
前記熱可塑性エラストマーの少なくとも１種がポリエステル系熱可塑性エラストマーである、請求項１または２に記載の寝具。
【請求項４】
前記連続線状体が中空断面を有する、請求項１〜３のいずれかに記載の寝具。
【請求項５】
前記連続線状体が異形断面を有する、請求項１〜３のいずれかに記載の寝具。
【発明の詳細な説明】
【技術分野】
【０００１】
本発明は、連続線状体の三次元ランダムループ接合構造体を用いた寝具に関する。
【背景技術】
【０００２】
たとえば、特許文献１には、耐熱性、耐久性、クッション性に優れ、蒸れ難く、リサイクルが容易なクッション用網状構造体を寝装用品に用いることが提案されている。特許文献１に記載のクッション用網状構造体は、ポリエステル系共重合熱可塑性弾性樹脂からなる３００デニール以上の連続線状体を曲がりくねらせランダムループを形成し、夫々のループを互いに溶融状態で接触せしめて、接触部の大部分を融着させてなる三次元ランダムループ接合構造体から構成されている。
【０００３】
しかしながら、寝装用品の圧縮時および回復時にランダムループ同士がこすれたような音やランダムループ同士がはじけたような音がするため、寝具に用いた場合、うるさくて寝づらいという問題がある。
【０００４】
そこで、たとえば特許文献２には、クッション性および静粛性に優れたポリエステル系弾性網状構造体として、ポリエステル共重合体からなる繊度が３００デシテックス以上の連続線状体を曲がりくねらせランダムループを形成し、夫々のループを互いに溶融状態で接触せしめて、接触部の大部分を融着させてなる三次元ランダムループ接合構造体のランダムループ表面に、シリコーン系樹脂を含む樹脂が０．４〜４重量％付着させたポリエステル系弾性網状構造体を寝具に用いることが提案されている。
【０００５】
特許文献２に記載のポリエステル系弾性網状構造体を用いた寝具は、寝具の圧縮時および回復時にランダムループ同士が擦れたような音は低減されているものの、ランダムループ同士が弾けたような音は依然として残っており、静粛性の観点で改善の余地はあった。
【先行技術文献】
【特許文献】
【０００６】
【特許文献１】特開平７−６８０６１号公報
【特許文献２】特開２０１０−４３３７６号公報
【発明の概要】
【発明が解決しようとする課題】
【０００７】
上記の事情に鑑みて、本発明の目的は、連続線状体の三次元ランダムループ接合構造体を用いた寝具であって、クッション性および静粛性に優れた寝具を提供することにある。
【課題を解決するための手段】
【０００８】
本発明は、１００〜１０００００デシテックスの連続線状体を曲がりくねらせランダムループを形成し、夫々のループを互いに溶融状態で接触せしめて、接触部の大部分を融着させてなる三次元ランダムループ接合構造体と、三次元ランダムループ接合構造体を包み込む包装体と、を備え、連続線状体が少なくとも異なる２種の熱可塑性エラストマーで複合構造化されており、連続線状体の２３℃でのＴａｎδが０．１０以上であり、三次元ランダムループ接合構造体の２５％圧縮時硬さが１０ｋｇ／Φ２００以上である寝具である。
【０００９】
ここで、本発明の寝具において、連続線状体は、線状のコア部と、コア部を被覆するシース部とを有することが好ましい。
【００１０】
また、本発明の寝具において、熱可塑性エラストマーの少なくとも１種がポリエステル系熱可塑性エラストマーであることが好ましい。
【００１１】
また、本発明の寝具においては、連続線状体が中空断面を有することが好ましい。
また、本発明の寝具においては、連続線状体が異形断面を有することが好ましい。
【発明の効果】
【００１２】
本発明によれば、連続線状体の三次元ランダムループ接合構造体を用いた寝具であって、クッション性および静粛性に優れた寝具を提供することができる。
【図面の簡単な説明】
【００１３】
【図１】本発明の寝具の一例である実施の形態の寝具の模式的な斜視図である。
【図２】図１のＩＩ−ＩＩに沿った模式的な拡大断面図である。
【図３】（ａ）は実施の形態の寝具に用いられる三次元ランダムループ接合構造体の一例の模式的な斜視図であり、（ｂ）は（ａ）に示す三次元ランダムループ接合構造体の模式的な拡大斜視図である。
【図４】図３（ａ）および図３（ｂ）に示す連続線状体の一例の模式的な断面図である。
【図５】連続線状体の中空断面の一例を図解する模式的な断面図である。
【図６】（ａ）〜（ｃ）は連続線状体の異形断面の一例を図解する模式的な断面図である。
【図７】三次元ランダムループ構造体の製造装置の一例の一部を図解する模式的な構成図である。
【図８】三次元ランダムループ構造体の製造装置の一例を図解する模式的な構成図である。
【図９】実施の形態の寝具の使用形態の一例を図解する模式的な斜視図である。
【図１０】実施の形態の寝具の使用形態の他の一例を図解する模式的な斜視図である。
【発明を実施するための形態】
【００１４】
以下、本発明の実施の形態について説明する。なお、本発明の図面において、同一の参照符号は、同一部分または相当部分を表わすものとする。
【００１５】
＜寝具＞
図１に、本発明の寝具の一例である実施の形態の寝具の模式的な斜視図を示し、図２に図１のＩＩ−ＩＩに沿った模式的な拡大断面図を示す。図１および図２に示すように、本実施の形態の寝具１は、三次元ランダムループ接合構造体１０と、三次元ランダムループ接合構造体１０を包み込む包装体１１と、を備えている。
【００１６】
三次元ランダムループ接合構造体１０としては、１００〜１０００００デシテックスの線条（連続線状体２１）を曲がりくねらせランダムループ２２を形成し、夫々のループ２２を互いに溶融状態で接触せしめて、接触部の大部分を融着させてなるものが用いられる。
【００１７】
包装体１１としては、三次元ランダムループ接合構造体１０を包み込むことができるものであれば特に限定なく用いることができ、たとえば従来から寝具に用いられているカバーを好適に用いることができる。
【００１８】
実施の形態の寝具１においては、三次元ランダムループ接合構造体１０が以下の（ｉ）〜（ｉｉｉ）の３つの要件を備えている。そのため、良好なクッション性を有するとともに、従来よりも静粛性に優れた寝具とすることができる。
【００１９】
（ｉ）連続線状体２１が少なくとも異なる２種の熱可塑性エラストマーで複合構造化されている。
【００２０】
（ｉｉ）連続線状体２１の２３℃でのＴａｎδ（タンジェント・デルタ）が０．１０以上である。
【００２１】
（ｉｉｉ）三次元ランダムループ接合構造体１０の２５％圧縮時硬さが１０ｋｇ／Φ２００以上である。
【００２２】
本発明者らは、振動減衰性の高い連続線状体からなる三次元ランダムループ接合構造体であれば、はじける音やこすれる音のような圧縮時および回復時の音が低減された網状構造体となることを見出した。しかしながら、振動減衰性を高めることは弾性の減少と比例し、いわゆる柔らかい網状構造体となって、クッション性が損なわれる結果となった。
【００２３】
そこで、本発明者らが更に鋭意検討した結果、三次元ランダムループ接合構造体１０を構成する連続線状体２１を異なる２種以上の熱可塑性エラストマーで複合構造化することにより、驚くべきことに、弾性を確保しつつ、圧縮時および回復時に発生する音が低減された網状構造体を見出し、本発明を完成するに至った。
【００２４】
たとえば特許文献１や特許文献２に記載されているような従前の網状構造体は、ランダムループ同士が擦れたような音やランダムループ同士が弾けるような音が圧縮時や圧縮回復時に発生していたが、本実施の形態の寝具１においては、上記の（ｉ）〜（ｉｉｉ）の３つの要件を備えた三次元ランダムループ接合構造体１０を備えているため、これらの音を大幅に低減しつつ、圧縮時の弾性を従前の網状構造体と同レベルに保つ点で優れた効果を有する。
【００２５】
＜連続線状体の複合構造化＞
図３（ａ）に、実施の形態の寝具１に用いられる三次元ランダムループ接合構造体１０の一例の模式的な斜視図を示し、図３（ｂ）に、図３（ａ）に示す三次元ランダムループ接合構造体１０の模式的な拡大斜視図を示す。
【００２６】
図３（ａ）および図３（ｂ）に示すように、三次元ランダムループ接合構造体１０は、繊度が１００〜１０００００デシテックスの連続した線条（連続線状体２１）を曲がりくねらせ、連続線状体２１同士がその少なくとも一部において接合された３次元網状構造を有している。
【００２７】
連続線状体２１は、連続線状体２１の曲がりくねりによって、完全な輪状または完全な輪にはなっていない曲線状のランダムループ２２を有している。そして、三次元ランダムループ接合構造体１０は、連続線状体２１のランダムループ２２が他の連続線状体２１のランダムループ２２と接合している接合部２３を有している。ここで、ランダムループ２２の接合部２３は、連続線状体２１のランダムループ２２を互いに溶融状態で接触せしめて、接触部の大部分を融着させることによって形成されている。
【００２８】
連続線状体２１は、異なる２種以上の熱可塑性エラストマーで複合構造化されている。一般的には、連続線状体２１のＴａｎδを大きくすることと、三次元ランダムループ接合構造体１０の２５％圧縮時硬さを大きくすることとは、トレードオフ（二律背反）の関係にある。すなわち、連続線状体２１のＴａｎδが大きくなるほど三次元ランダムループ接合構造体１０の２５％圧縮時硬さが小さくなり、連続線状体２１の２５％圧縮時硬さが大きくなるほど連続線状体２１のＴａｎδが小さくなる。なお、Ｔａｎδとは、動的粘弾性測定装置を用いて測定した損失弾性率Ｅ''と貯蔵弾性率Ｅ'との比Ｅ''／Ｅ'であり、数値が高い程、振動減衰性が高くなり、振動音の低減効果が高くなる。
【００２９】
そこで、本実施の形態においては、連続線状体２１を異なる２種以上の熱可塑性エラストマーで相補的に複合構造化することにより、Ｔａｎδの大きさと２５％圧縮時硬さの大きさを両立した、すなわちクッション性に優れ、かつ静粛性の高い三次元ランダムループ接合構造体１０を用いた寝具１を実現している。
【００３０】
図４に、図３（ａ）および図３（ｂ）に示す連続線状体２１の一例の模式的な断面図を示す。ここで、連続線状体２１は、少なくとも異なる２種の熱可塑性エラストマーで複合構造化されており、たとえば図４に示すように、高Ｔａｎδ熱可塑性エラストマーからなる線状のコア部３１と、高弾性率熱可塑性エラストマーからなるシース部３２とを有しており、コア部３１はシース部３２で被覆されている。なお、本実施の形態においては、主に、コア部３１が高Ｔａｎδ熱可塑性エラストマーからなり、シース部３２が高弾性率熱可塑性エラストマーからなる場合について説明するが、本発明においては、コア部３１が高弾性率熱可塑性エラストマーからなっていてもよく、シース部３２が高Ｔａｎδ熱可塑性エラストマーからなっていてもよい。
【００３１】
高Ｔａｎδ熱可塑性エラストマーとしては、スチレン系熱可塑性エラストマーおよび／またはポリオレフィン系熱可塑性エラストマーを用いることが好ましく、スチレン系熱可塑性エラストマーを用いることがより好ましく、水素添加された部位を含むスチレン系熱可塑性エラストマーを用いることがさらに好ましい。これらの場合には、寝具１のクッション性および静粛性が共に優れたものとなる傾向にある。
【００３２】
スチレン系熱可塑性エラストマーとしては、たとえば、スチレン−ブタジエンランダム共重合体、スチレン−イソプレンランダム共重合体、またはそれらを水素添加したスチレン系熱可塑性エラストマーなどを用いることができる。
【００３３】
ポリオレフィン系熱可塑性エラストマーとしては、たとえば、エチレン−プロピレンランダム共重合体、またはエチレン−イソプレンランダム共重合体などを用いることができる。
【００３４】
また、寝具１のクッション性および静粛性をさらに優れたものとする観点からは、コア部３１を構成する高Ｔａｎδ熱可塑性エラストマーとして、動的粘弾性測定装置を用いて測定した２３℃でのＴａｎδが０．２０以上の熱可塑性エラストマーの１種以上を用いることが好ましい。
【００３５】
高弾性率熱可塑性エラストマーとしては、ポリエステル系熱可塑性エラストマーおよび／またはポリアミド系熱可塑性エラストマーを用いることが好ましく、ポリエステル系熱可塑性エラストマーを用いることがより好ましく、ポリエステルエーテルブロック共重合体を用いることがさらに好ましい。これらの場合には、寝具１のクッション性および静粛性が共に優れたものとなる傾向にある。
【００３６】
ポリエステル系熱可塑性エラストマーとしては、たとえば、熱可塑性ポリエステルをハードセグメントとし、ポリアルキレンジオールをソフトセグメントとするポリエステルエーテルブロック共重合体、または脂肪族ポリエステルをソフトセグメントとするポリエステルエステルブロック共重合体などを用いることができる。
【００３７】
ポリエステルエーテルブロック共重合体としては、たとえば、テレフタル酸、イソフタル酸、ナフタレン−２，６−ジカルボン酸、ナフタレン−２，７−ジカルボン酸、ジフェニル−４，４’−ジカルボン酸等の芳香族ジカルボン酸、１，４−シクロヘキサンジカルボン酸等の脂環族ジカルボン酸、コハク酸、アジピン酸、セバチン酸ダイマ−酸等の脂肪族ジカルボン酸またはこれらのエステル形成性誘導体などから選ばれたジカルボン酸の少なくとも１種と、１，４−ブタンジオール、エチレングリコール、トリメチレングリコール、テトラメチレングリコール、ペンタメチレングリコール、ヘキサメチレングリコール等の脂肪族ジオール、１，１−シクロヘキサンジメタノール、１，４−シクロヘキサンジメタノール等の脂環族ジオールまたはこれらのエステル形成性誘導体などから選ばれたジオール成分の少なくとも１種と、平均分子量が約３００〜５０００のポリエチレングリコール、ポリプロピレングリコール、ポリテトラメチレングリコールまたはエチレンオキシド−プロピレンオキシド共重合体などから選ばれたポリアルキレンジオールのうち少なくとも１種と、から構成される三元ブロック共重合体を用いることができる。
【００３８】
ポリエステルエステルブロック共重合体としては、たとえば、上記のジカルボン酸の少なくとも１種と、上記のジオール成分の少なくとも１種と、平均分子量が約３００〜５０００のポリラクトン等のポリエステルジオールのうち少なくとも１種と、から構成される三元ブロック共重合体を用いることができる。
【００３９】
熱接着性、耐加水分解性、伸縮性、耐熱性等を考慮すると、高弾性率熱可塑性エラストマーとしては、（１）テレフタル酸または／およびイソフタル酸からなるジカルボン酸と、１，４−ブタンジオールからなるジオール成分と、ポリテトラメチレングリコールからなるポリアルキレンジオールとからなる３元ブロック共重合体、または（２）テレフタル酸または／およびナフタレン−２，６−ジカルボン酸からなるジカルボン酸と、１，４−ブタンジオールからなるジオール成分と、ポリラクトンからなるポリエステルジオールとから構成される三元ブロック共重合体を用いることが好ましく、（１）テレフタル酸または／およびイソフタル酸からなるジカルボン酸と、１，４−ブタンジオールからなるジオ−ル成分と、ポリテトラメチレングリコールからなるポリアルキレンジオールとからなる３元ブロック共重合体を用いることが特に好ましい。なお、高弾性率熱可塑性エラストマーとしては、ポリシロキサン系のソフトセグメントを導入したものを用いてもよい。
【００４０】
また、寝具１のクッション性および静粛性をさらに優れたものとする観点からは、シース部３２を構成する高弾性率熱可塑性エラストマーとして、曲げ弾性率が０．１ＧＰa以上の高弾性率熱可塑性エラストマーの１種以上を用いることが好ましい。なお、曲げ弾性率とは、矩形断面をもつ棒状試験片を一定の支点間隔（スパン）をもって支え、その中央に加圧くさびをあてて曲げ荷重を加えた時の荷重−たわみ曲線から算出される弾性率である。
【００４１】
連続線状体２１のコア部３１とシース部３２との比率は、体積比（コア部３１／シース部３２）で、９５／５〜５／９５であることが好ましく、９０／１０〜１０／９０であることがより好ましく、８５／１５〜１５／８５であることがさらに好ましい。連続線状体２１のコア部３１とシース部３２との体積比（コア部３１／シース部３２）が、９５／５〜５／９５である場合、より好ましくは９０／１０〜１０／９０である場合、さらに好ましくは８５／１５〜１５／８５である場合には、三次元ランダムループ接合構造体１０を用いた寝具１のクッション性と静粛性とをともに良好にすることができる傾向にある。
【００４２】
連続線状体２１の繊度は、１００〜１０００００とされる。連続線状体２１の繊度が１００以上である場合には、抗圧縮力が大きくなって、反発力が大きくなり、三次元ランダムループ接合構造体１０を用いた寝具１のクッション性が良好となる。一方、連続線状体２１の繊度が１０００００以下である場合には、連続線状体２１の個々の抗圧縮力が大きくなるとともに、三次元ランダムループ接合構造体１０を構成する連続線状体２１の本数も少なくなりすぎないため、たとえば１００ｋｇ／ｃｍ2以上といった著しく大きい圧縮力を受けた場合でもその圧縮力を分散し、応力集中によるへたり（圧縮永久歪み）の発生を抑えることができる。寝具１のクッション性を良好なものとするとともに、応力集中によるへたりの発生を効果的に抑える観点からは、連続線状体２１の繊度は３００〜５００００デシテックスであることが好ましく、５００〜３００００デシテックスであることがより好ましい。
【００４３】
なお、本発明において、連続線状体２１としては、単一繊度の線条からなる連続線状体２１だけでなく、繊度の異なる線条からなる連続線状体２１も使用し、見掛け密度との組合せで最適な構成とすることもできる。
【００４４】
連続線状体２１の樹脂部分は、示差走査型熱量計（Differential  Scanning  Calorimetry：ＤＳＣ）にて測定した融解曲線において、融点以下に吸熱ピークを有することが好ましい。連続線状体２１の樹脂部分が融点以下に吸熱ピークを有する場合には、連続線状体２１の耐熱性および耐へたり性が吸熱ピ−クを有しないものよりも著しく向上する。
【００４５】
たとえば、シース部３２を構成するポリエステル系熱可塑性エラストマーとして、ハードセグメントの酸成分に、剛直性を有するテレフタル酸および／またはナフタレン−２，６−ジカルボン酸などを９０モル％以上、より好ましくは９５モル％以上、特に好ましくは１００モル％含有するものと、グリコ−ル成分をエステル交換後、必要な重合度まで重合し、次いで、ポリアルキレンジオールとして、好ましくは平均分子量が５００以上５０００以下、より好ましくは１０００以上３０００以下のポリテトラメチレングリコールと、を１０重量％以上７０重量％以下、より好ましくは２０重量％以上６０重量％以下で共重合させた場合には、ハードセグメントの酸成分に剛直性のあるテレフタル酸やナフタレン−２，６−ジカルボン酸の含有量が多くなり、ハ−ドセグメントの結晶性が向上し、塑性変形しにくく、かつ、耐熱性および耐へたり性が向上する。
【００４６】
加えて、溶融熱接着後に、融点より少なくとも１０℃以上低い温度でアニーリング処理した場合には、連続線状体２１の耐熱性および耐へたり性がより向上する。連続線状体２１に圧縮歪みを付与した後にアニーリング処理した場合には、連続線状体２１の耐熱性および耐へたり性がさらに向上する。
【００４７】
以上のような処理をした連続線状体２１は、示差走査型熱量計で測定した融解曲線の室温以上融点以下の温度範囲において、吸熱ピークがより明確に発現する。なお、アニーリング処理しない場合には、示差走査型熱量計で測定した融解曲線の室温以上融点以下の温度範囲において、吸熱ピ−クが発現しない。このことから類推するに、アニーリング処理によって、ハードセグメントが再配列され、疑似結晶化様の架橋点が形成され、連続線状体２１の耐熱性および耐へたり性が向上しているのではないかとも考えられる（以下、このアニーリング処理を「疑似結晶化処理」ということがある。）。
【００４８】
また、連続線状体２１の断面形状は特には限定されないが、連続線状体２１は、たとえば図５の模式的断面図に示すように、コア部３１の内部に中空部３３を有する中空断面を有していてもよく、図６（ａ）〜図６（ｃ）の模式的断面図に示すように、三角形状（図６（ａ））、Ｙ字状（図６（ｂ））または星形状（図６（ｃ））のような円形断面とは異なる異形断面を有していてもよい。連続線状体２１の断面形状を中空断面や異形断面にすることによって、連続線状体２１に抗圧縮性や嵩高性を付与することができるとともに、繊度を低くすることができる。
【００４９】
三次元ランダムループ接合構造体１０の抗圧縮性は、連続線状体２１に用いる素材のモジュラスにより調整することができる。たとえば、連続線状体２１に柔らかい素材を用いた場合には、中空率や異形度を高くすることによって、初期圧縮応力の勾配を調整することができる。また、たとえば、連続線状体２１にややモジュラスの高い素材を用いた場合には、中空率や異形度を低くすることによって、座り心地が良好な抗圧縮性を付与することができる。連続線状体２１の断面形状を中空断面や異形断面としたときの他の効果として、中空率や異形度を高くすることで、同一の抗圧縮性を付与した場合には、三次元ランダムループ接合構造体１０をより軽量化することが可能となる。
【００５０】
＜連続線状体のＴａｎδ＞
連続線状体２１の２３℃でのＴａｎδは、０．１０以上とされるが、好ましくは０．１２以上とされ、さらに好ましくは０．１５以上とされる。連続線状体２１の２３℃でのＴａｎδが０．１０以上である場合、好ましくは０．１２以上である場合、特に０．１５以上である場合には、三次元ランダムループ接合構造体１０を用いた寝具１の圧縮時または圧縮後の回復時にランダムループ２２が弾けることによる振動音を十分に低減することができる。
【００５１】
また、連続線状体２１のＴａｎδは、０℃〜２３℃のすべての温度範囲において、０．１０以上であることが特に好ましい。この場合には、広範囲の温度域で寝具１の静粛性を保つことができる。
【００５２】
連続線状体２１の２３℃でのＴａｎδの上限は特に限定されないが、連続線状体２１の２３℃でのＴａｎδは、１．００以下であることが好ましく、０．８０以下であることがより好ましく、０．５０以下であることがさらに好ましい。連続線状体２１の２３℃でのＴａｎδが１．００以下である場合、好ましくは０．８０以下である場合、特に０．５０以下である場合には、寝具１のクッション性を良好なものとすることができる。
【００５３】
＜三次元ランダムループ接合構造体の２５％圧縮時硬さ＞
三次元ランダムループ接合構造体１０の２５％圧縮時硬さは、１０ｋｇ／Φ２００以上とされるが、好ましくは１５ｋｇ／Φ２００以上とされ、さらに好ましくは２０ｋｇ／Φ２００以上とされる。三次元ランダムループ接合構造体１０の２５％圧縮時硬さが、１０ｋｇ／Φ２００以上である場合、好ましくは１５ｋｇ／Φ２００以上である場合、特に２０ｋｇ／Φ２００以上である場合には、三次元ランダムループ接合構造体１０が十分な反発力を有するため、寝具１のクッション性がより優れたものとなる。なお、三次元ランダムループ接合構造体１０の２５％圧縮時硬さとは、三次元ランダムループ接合構造体１０をΦ２００ｍｍ径の円形状の圧縮板にて７５％まで圧縮して得られた応力−歪み曲線の２５％圧縮時の応力である。
【００５４】
三次元ランダムループ接合構造体１０の２５％圧縮時硬さの上限は特に限定されないが、三次元ランダムループ接合構造体１０の２５％圧縮時硬さは、好ましくは５０ｋｇ／Φ２００以下とされ、より好ましくは４５ｋｇ／Φ２００以下とされ、さらに好ましくは４０ｋｇ／Φ２００以下とされる。三次元ランダムループ接合構造体１０の２５％圧縮時硬さが、５０ｋｇ／Φ２００以下である場合、好ましくは４５ｋｇ／Φ２００以下である場合、特に４０ｋｇ／Φ２００以下である場合には、寝具１のクッション性がより優れたものとなる。
【００５５】
＜三次元ランダムループ接合構造体＞
三次元ランダムループ接合構造体１０の見掛け密度は、０．００５ｇ／ｃｍ3以上０．２ｇ／ｃｍ3以下であることが好ましく、０．０１ｇ／ｃｍ3以上０．１ｇ／ｃｍ3以下であることがより好ましく、０．０３ｇ／ｃｍ3以上０．０６ｇ／ｃｍ3以下であることがさらに好ましい。三次元ランダムループ接合構造体１０の見掛け密度が０．００５ｇ／ｃｍ3以上０．２ｇ／ｃｍ3以下である場合、より好ましくは０．０１ｇ／ｃｍ3以上０．１ｇ／ｃｍ3以下である場合、さらに好ましくは０．０３ｇ／ｃｍ3以上０．０６ｇ／ｃｍ3以下である場合には、三次元ランダムループ接合構造体１０に好適な大きさの反発力が発現し、寝具１が良好なクッション性を有する傾向にある。
【００５６】
三次元ランダムループ接合構造体１０は、たとえば繊度の異なる連続線状体２１を用いた三次元ランダムループ接合構造体の複数層を積層してなる複数層構造としてもよい。この場合には、各層の見掛け密度を変えることによって、好ましい特性を付与することができる。たとえば、三次元ランダムループ接合構造体１０が、繊度の大きい連続線状体２１を用いた基本層と、基本層上に設けられた繊度の小さい連続線状体２１を用いた表面層とからなる場合を考慮する。この場合には、表面層の見掛け密度をやや高くして連続線状体２１の構成本数を多くし、連続線状体２１の１本が受ける応力を小さくして効率的に応力を分散して、寝具１に良好なクッション性を付与するとともに、基本層は繊度の大きい連続線状体２１を用いることによって少し硬くし、見掛け密度を表面層よりも高くして、寝具１の振動吸収と体型保持とを有する緻密な層とすることができる。
【００５７】
このように、三次元ランダムループ接合構造体１０が複数層からなる場合には、三次元ランダムループ接合構造体１０を構成する各層は、その目的に応じて、好ましい見掛け密度と繊度とを任意に選択することができる。
【００５８】
なお、三次元ランダムループ接合構造体１０が複数層からなる場合の各層の厚みは、特に限定されないが、３ｍｍ以上とすることが好ましく、５ｍｍ以上とすることがより好ましい。この場合には、寝具１の良好なクッション性が発現しやすい傾向にある。
【００５９】
三次元ランダムループ接合構造体１０の外表面は、曲がりくねらせた連続線状体２１が途中で３０°以上、好ましくは４５°以上曲げられ、連続線状体２１同士の接触部の大部分が融着して実質的にフラット化されていることが好ましい。この場合には、三次元ランダムループ接合構造体１０の外表面の連続線状体２１の接触点が大幅に増加して接着点を形成するため、寝具１に圧縮力が加えられたときに、寝具１の外表面全体が変形して、これにより寝具１の内部構造全体も変形して応力を吸収し、応力が解除されると、連続線状体２１のゴム弾性が発現して、寝具１は元の形態に回復することができる。
【００６０】
三次元ランダムループ接合構造体１０の外表面がフラット化された場合には、ワディング層を使用しないで、または非常に薄いワディング層を積層して、たとえばベッド用または布団用のマットレスとすることができる。
【００６１】
三次元ランダムループ接合構造体１０の外表面が実質的にフラット化されてない場合には、寝具１の外表面に局部的な外力が掛かり、三次元ランダムループ接合構造体１０の外表面の連続線状体２１および連続線状体２１の接着点部分までに選択的に応力集中が発生して、応力集中による疲労により、寝具１の耐へたり性が低下する場合がある。また、三次元ランダムループ接合構造体１０の外表面が実質的にフラット化されてない場合には、比較的厚め（好ましくは１０ｍｍ以上）のワディング層を積層して、たとえばベッド用または布団用のマットレスを形成することもできる。また、三次元ランダムループ接合構造体１０の外表面が実質的にフラット化されてない場合には、ワディング層との接着が不完全になるおそれがある。
【００６２】
＜寝具の製造方法＞
以下、図７および図８の模式的構成図を参照して、本実施の形態の寝具１の製造方法の一例について説明する。寝具１の三次元ランダムループ構造体１０は、たとえば溶融紡糸によって作製される。
【００６３】
まず、図７に示すように、高弾性率熱可塑性エラストマー４１をエクストルーダー４３に投入し、高Ｔａｎδ熱可塑性エラストマー４２をエクストルーダー４４に投入する。そして、高弾性率熱可塑性エラストマー４１および高Ｔａｎδ熱可塑性エラストマー４２は、エクストルーダー４３およびエクストルーダー４４からそれぞれ吐出装置４６に排出される。
【００６４】
ここで、オリフィス４５から吐出された連続線状体前駆体２１ａを少なくとも異なる２種の熱可塑性エラストマーで複合構造化できるように、オリフィス４５の手前で高弾性率熱可塑性エラストマー４１と高Ｔａｎδ熱可塑性エラストマー４２とが分配される。
【００６５】
そして、吐出装置４６の複数のオリフィス４５のそれぞれから高弾性率熱可塑性エラストマー４１の周囲を高Ｔａｎδ熱可塑性エラストマー４２で被覆した構成の連続線状体前駆体２１ａが下方に向けて吐出される。
【００６６】
ここで、オリフィス４５から吐出された連続線状体前駆体２１ａを構成する高弾性率熱可塑性エラストマー４１と高Ｔａｎδ熱可塑性エラストマー４２のうち、高融点である方の熱可塑性エラストマーの融点の１０℃以上であって、かつ低融点である方の熱可塑性エラストマーの融点よりも１２０℃高い温度以下で連続線状体前駆体２１ａを吐出することが好ましい。高融点である方の熱可塑性エラストマーの融点の１０℃以上の温度で連続線状体前駆体２１ａを吐出することによって、メルトフラクチャーの発生を抑制して、正常な形状の連続線状体前駆体２１ａを形成することができる。また、低融点である方の熱可塑性エラストマーの融点よりも１２０℃高い温度以下で連続線状体前駆体２１ａを吐出することによって、熱可塑性エラストマーの熱分解を抑制して、熱可塑性エラストマーの特性の悪化を効果的に抑止することができる。
【００６７】
また、メルトフラクチャーの発生および熱可塑性エラストマーの熱分解を抑制する観点からは、高融点である方の熱可塑性エラストマーの融点の好ましくは１５℃以上４０℃以下、より好ましくは２０℃以上３０℃以下であって、低融点である方の熱可塑性エラストマーの融点よりも好ましくは２０℃以上１００℃以下高い温度、より好ましくは３０℃以上８０℃以下高い温度でオリフィス４５の手前でこれらの熱可塑性エラストマーを合流させ、連続線状体前駆体２１ａを吐出することが好ましい。
【００６８】
なお、高弾性率熱可塑性エラストマー４１と高Ｔａｎδ熱可塑性エラストマー４２との合流直前の温度差は１０℃以下であることが好ましい。これらの熱可塑性エラストマーの合流直前の温度差を１０℃以下とした場合には、熱可塑性エラストマーの異常流動の発生を抑制し、連続線状体前駆体２１ａの形態が損なわれるのを抑制することができる。
【００６９】
また、オリフィス４５の形状は特に限定されないが、オリフィス４５を異形断面（たとえば、三角形、Ｙ型、星型等の断面二次モーメントが高くなる形状）または中空断面（たとえば、三角中空、丸型中空、突起付きの中空等の形状）を有する形状とすることが好ましい。この場合には、溶融状態の連続線状体前駆体２１ａが流動緩和し難くなり、連続線状体前駆体２１ａの接触点での流動時間を長く保持することによって、連続線状体前駆体２１ａの接着点を強固にすることができる。また、この場合には、三次元ランダムループ接合構造体１０の見掛けの嵩を高くすることができるとともに、軽量化することができ、また抗圧縮性が向上し、弾発性も改良することができるため、寝具１をへたりにくくすることができる。
【００７０】
また、オリフィス４５が中空断面を有する場合には、中空率が８０％を越える場合には連続線状体前駆体２１ａの断面の中空部が潰れやすくなるため、オリフィス４５に中空断面を採用する場合の中空率は、好ましくは軽量化の効果が発現できる１０％以上７０％以下であり、より好ましくは２０％以上６０％以下である。
【００７１】
また、オリフィス４５間のピッチは、３ｍｍ以上２０ｍｍ以下であることが好ましく、５ｍｍ以上１０ｍｍ以下であることがより好ましい。オリフィス４５間のピッチが３ｍｍ以上２０ｍｍ以下である場合、特に５ｍｍ以上１０ｍｍ以下である場合には、連続線状体前駆体２１ａが形成するランダムループ同士を十分に接触させることができる。なお、三次元ランダムループ接合構造体１０を密な構造にするためには、オリフィス４５間のピッチは短い方が好ましく、粗な構造とするためには、オリフィス４５間のピッチは長い方が好ましい。
【００７２】
なお、オリフィス４５の列間のピッチあるいは孔間のピッチを変えた構成、または列間のピッチと孔間のピッチとの双方を変えた構成とすることなどによって、三次元ランダムループ接合構造体１０に異なる見掛け密度を設けることもできる。
【００７３】
また、オリフィス４５の断面積を変更することによって連続線状体前駆体２１ａの吐出時の圧力損失を付与した場合には、溶融状態の熱可塑性エラストマーを同一ノズルから一定の圧力で吐出した場合に、圧力損失の大きいオリフィス４５ほど、連続線状体前駆体２１ａの吐出量が小さくなる。この原理を利用して、各オリフィス４５から吐出される連続線状体前駆体２１ａによって形成される連続線状体２１の異繊度化が可能となる。
【００７４】
そして、図８に示すように、連続線状体前駆体２１ａは、複数のオリフィス４５から、その融点よりも高い温度の雰囲気に吐出され、曲がりくねらせることにより溶融状態でランダムループを形成する。そして、それぞれのランダムループが互いに接触し、融着しつつ、たとえば水などの冷却媒体５３が収容された冷却槽５４に設けられた対向する一対の引き取りコンベア５１，５２のエンドレスネット５５間に挟み込まれ、引っ張られながら、冷却槽５４中で冷却されて三次元ランダムループ構造体１０が得られる。
【００７５】
ここで、引き取りコンベア５１，５２において、溶融状態の三次元ランダムループ構造体１０の両側の外表面の曲りくねった連続線状体前駆体２１ａを好ましくは３０°以上、より好ましくは４５°以上折り曲げて変形させ、三次元ランダムループ構造体１０の外表面をフラット化すると同時に、曲げられていない連続線状体前駆体２１ａとの接触点で接着するように三次元ランダムループ構造体１０を形成することが好ましい。
【００７６】
その後、三次元ランダムループ構造体１０をアニーリング処理することによって、疑似結晶化処理を行なうことが好ましい。疑似結晶化処理のための三次元ランダムループ構造体１０のアニーリング温度は、Ｔａｎδのα分散立ち上がり温度（Ｔαｃｒ）以上、かつ高Ｔａｎδ熱可塑性エラストマーまたは高弾性率熱可塑性エラストマーのうち高融点である方の熱可塑性エラストマーの融点（Ｔｍ）よりも１０℃以上低い温度であることが好ましく、（Ｔαｃｒ＋１０℃）以上（Ｔｍ−２０℃）以下であることがより好ましい。この場合には、融点以下に吸熱ピ−クを有し、疑似結晶化処理しないもの（吸熱ピ−クを有しないもの）よりも、三次元ランダムループ構造体１０の耐熱性および耐へたり性が著しく向上する。
【００７７】
疑似結晶化処理は、単にアニーリング処理のみによって行なうこともできるが、三次元ランダムループ構造体１０を一旦冷却した後に１０％以上の圧縮変形を付与してからアニーリング処理を行なってもよい。また、三次元ランダムループ構造体１０を一旦冷却した後に乾燥工程を経る場合には、乾燥温度をアニーリング温度とすることによって、乾燥と同時に三次元ランダムループ構造体１０の疑似結晶化処理を行なうことができる。また、乾燥工程とは別にアニーリング処理を行なってもよい。
【００７８】
そして、上記のようにして得られた三次元ランダムループ構造体１０を所望の長さおよび形状に切断し、図１に示す包装体１１で包み込むことによって、本実施の形態の寝具１を製造することができる。
【００７９】
三次元ランダムループ構造体１０を寝具１に用いる場合には、その使用目的および使用部位に応じて、熱可塑性エラストマーの材質、連続線状体２１の繊度、連続線状体２１のランダムループ２１の径、および三次元ランダムループ構造体１０の見掛け密度等を適宜選択することができる。
【００８０】
たとえば、三次元ランダムループ構造体１０を寝具１の表層のワディングに用いる場合には、ソフトなタッチと、適度の沈み込みと、張りのある膨らみとを付与するために、低密度で、小さい繊度および小さいランダムループ２１の径にすることが好ましい。また、たとえば、三次元ランダムループ構造体１０を寝具１の中層のクッション体として用いる場合には、共振振動数を低くするとともに適度の硬さを付与し、圧縮時のヒステリシスを直線的に変化させて体型保持性を良くし、耐久性を保持させるために、中程度の見掛け密度で、太い繊度、やや大きいランダムループ２１の径にすることが好ましい。
【００８１】
また、用途との関係で、要求性能に合わせるべく、たとえば不織布等の短繊維の集合体からなる硬綿クッション材と組み合わせて三次元ランダムループ構造体１０を用いることも可能である。
【００８２】
また、熱可塑性エラストマーの製造工程以外でも、三次元ランダムループ構造体１０の性能を低下させない範囲で、熱可塑性エラストマーの製造過程から三次元ランダムループ構造体１０に加工し、寝具１を製品化する任意の段階で、寝具１の難燃化、防虫抗菌化、耐熱化、撥水撥油化、着色および芳香等の機能の付与を薬剤添加等の処理により行なってもよい。
【００８３】
上記のようにして作製された寝具１は、就寝時に用いる用品であればよい。寝具１は、たとえば図９の模式的斜視図に示すように、ベッド台６１上に設置されることにより、ベッドのマットレスとして用いることができる。また、寝具１は、たとえば図１０の模式的斜視図に示す形状の枕として用いることもできる。
【実施例】
【００８４】
＜合成例１＞
ジメチルテレフタレート（ＤＭＴ）と、１，４−ブタンジオール（１，４−ＢＤ）と、ポリテトラメチレングリコール（ＰＴＭＧ：平均分子量１０００）とを少量の触媒と仕込み、常法によりエステル交換した後、昇温減圧しつつ重縮合することによって、ＤＭＴ／１，４−ＢＤ／ＰＴＭＧ＝１００／９３／７ｍｏｌ％のポリエステルエーテルブロック共重合エラストマーを生成した。次に、ポリエステルエーテルブロック共重合エラストマーに抗酸化剤を１％添加し、混合して練込んだ後にペレット化し、温度５０℃で４８時間真空乾燥させることによって、ポリエステル系熱可塑性エラストマー原料（Ａ−１）を得た。そして、以下のようにして、ポリエステル系熱可塑性エラストマー原料（Ａ−１）の融点（Ｔｍ）、曲げ弾性率およびＴａｎδを測定した。その結果を表１に示す。
【００８５】
＜合成例２＞
ジメチルテレフタレート（ＤＭＴ）と、１，４−ブタンジオール（１，４−ＢＤ）と、ポリテトラメチレングリコール（ＰＴＭＧ：平均分子量１０００）とを少量の触媒と仕込み、常法によりエステル交換した後、昇温減圧しつつ重縮合することによって、ＤＭＴ／１，４−ＢＤ／ＰＴＭＧ＝１００／８４／１６ｍｏｌ％のポリエステルエーテルブロック共重合エラストマーを生成した。次に、ポリエステルエーテルブロック共重合エラストマーに抗酸化剤を１％添加し、混合して練込んだ後にペレット化し、温度５０℃で４８時間真空乾燥させることによって、ポリエステル系熱可塑性エラストマー原料（Ａ−２）を得た。そして、以下のようにして、ポリエステル系熱可塑性エラストマー原料（Ａ−２）の融点（Ｔｍ）、曲げ弾性率およびＴａｎδを測定した。その結果を表１に示す。
【００８６】
＜合成例３＞
ジメチルテレフタレート（ＤＭＴ）と、１，４−ブタンジオール（１，４−ＢＤ）と、ポリテトラメチレングリコール（ＰＴＭＧ：平均分子量１０００）とを少量の触媒と仕込み、常法によりエステル交換した後、昇温減圧しつつ重縮合することによって、ＤＭＴ／１，４−ＢＤ／ＰＴＭＧ＝１００／７２／２８ｍｏｌ％のポリエステルエーテルブロック共重合エラストマーを生成した。次に、ポリエステルエーテルブロック共重合エラストマーに抗酸化剤を１％添加し、混合して練込んだ後にペレット化し、温度５０℃で４８時間真空乾燥させることによって、ポリエステル系熱可塑性エラストマー原料（Ａ−３）を得た。そして、以下のようにして、ポリエステル系熱可塑性エラストマー原料（Ａ−３）の融点（Ｔｍ）、曲げ弾性率およびＴａｎδを測定した。その結果を表１に示す。
【００８７】
＜熱可塑性エラストマーの特性の測定方法＞
（１）  融点（Ｔｍ）
株式会社島津製作所製のＴＡ５０、ＤＳＣ５０型示差熱分析計を使用し、１０ｇの試料を昇温速度２０℃／分で２０℃〜２５０℃まで測定した吸発熱曲線から吸熱ピーク（融解ピーク）温度を求めることによって、ポリエステル系熱可塑性エラストマー原料の融点（Ｔｍ）を測定した。
【００８８】
（２）  曲げ弾性率
射出成形機によって長さ１２５ｍｍ×幅１２ｍｍ×厚み６ｍｍの試験片を作成し、ＡＳＴＭ  Ｄ７９０規格に沿って、ポリエステル系熱可塑性エラストマー原料の曲げ弾性率を測定した。
【００８９】
（３）  Ｔａｎδ
設定温度２３０℃のヒートプレスによって厚さ３００ｕｍのシートサンプルに成形し、動的粘弾性測定装置（ＵＢＭ社製Ｒｈｅｏｇｅｌ−Ｅ−４０００）を用い、周波数１１Ｈｚ、昇温速度２℃／分で測定した２３℃のＴａｎδ（損失弾性率Ｅ''と貯蔵弾性率Ｅ'との比Ｅ”／Ｅ’）値を測定した。
【００９０】
【表１】
2013090657.tif 000003
【００９１】
＜実施例１＞
合成例１で得られたポリエステル系熱可塑性エラストマー（Ａ−１）と、水添スチレン−ブタジエンランダム共重合体（ＳＢＲ）（旭化成ケミカルズ社製「Ｓ．Ｏ．Ｅ．Ｓ１６１１」）とが、重量比５０％／５０％となるように、オリフィス前で合流させた。そして、それぞれのオリフィスから、２４０℃で１０００ｇ／分の吐出量で、オリフィス下方２５ｃｍの冷却水の水面に向けて、水添スチレン−ブタジエンランダム共重合体（ＳＢＲ）からなるコア部の外周を、ポリエステル系熱可塑性エラストマー（Ａ−１）からなるシース部で被覆した連続線状体前駆体を吐出した。
【００９２】
ここで、オリフィスは、幅５０ｃｍ×長さ５ｃｍのノズル有効面に、長さ方向に列間ピッチ５ｍｍ、幅方向に孔間ピッチ１０ｍｍで設けられており、オリフィスの形状は円形中実であった。
【００９３】
そして、オリフィスから吐出された連続線状体前駆体を、水面の上方に一部を露出させた一対の引き取りコンベアに設けられた幅６０ｃｍのステンレス製エンドレスネットで引き取った。ここで、ステンレス製エンドレスネットは、一対の引き取りコンベアのそれぞれに設けられており、互いに向かい合うようにして、平行に５ｃｍの間隔をあけるようにして配置された。
【００９４】
ステンレス製エンドレスネットで引き取られて、曲がりくねった連続線状体前駆体にはランダムループが形成され、連続線状体前駆体のそれぞれのランダムループを互いに溶融状態で接触させ、接触部の大部分が融着することによって三次元ランダムループ接合構造体が形成された。
【００９５】
このようにして形成された三次元ランダムループ接合構造体の両側の外表面をステンレス製エンドレスネットで挟み込みつつ、毎分１ｍの速度で、２５℃の冷却水中へ引込んで固化させた。
【００９６】
そして、冷却水から引き出された三次元ランダムループ接合構造体を、１００℃の熱風乾燥機中で２０分間乾燥および加熱することによって疑似結晶化処理した後、所定の大きさに切断した。そして、このようにして得られた三次元ランダムループ接合構造体について、以下のようにして、連続線状体の中空率、連続線状体の繊度、連続線状体のＴａｎδ、三次元ランダムループ接合構造体の見掛け密度、および三次元ランダムループ接合構造体の２５％圧縮時硬さを測定した。
【００９７】
＜三次元ランダムループ接合構造体の特性の測定方法＞
（１）  連続線状体の中空率（％）
三次元ランダムループ接合構造体から連続線状体を採取し、液体窒素で冷却した後に切断し、その切断面を電子顕微鏡で倍率５０倍にて観察し、得られた画像をＣＡＤシステムにて解析して、連続線状体の断面積（Ａ）と中空部分の断面積（Ｂ）とを測定し、｛Ｂ／（Ａ＋Ｂ）｝×１００の式により中空率（％）を算出した。
【００９８】
（２）  連続線状体の繊度（デシテックス）
三次元ランダムループ接合構造体を幅２０ｃｍ×長さ２０ｃｍの大きさに切断し、１０ヶ所から連続線状体を採取した。１０ヶ所から採取した連続線状体の比重を密度勾配管を用いて測定した。さらに、上記１０ヶ所で採取した連続線状体の断面積を顕微鏡で拡大した写真から求め、その断面積から、連続線状体の長さ１００００ｍ分の体積を求めた。上記のようにして得られた比重と体積とを乗じた値を繊度（連続線状体１００００ｍ分の重量）とした（ｎ＝１０の平均値）。
【００９９】
（３）  連続線状体のＴａｎδ
三次元ランダムループ接合構造体を設定温度２３０℃のヒートプレスによって厚さ３００ｕｍのシートサンプルに成形し、動的粘弾性測定装置（ＵＢＭ社製Ｒｈｅｏｇｅｌ−Ｅ−４０００）を用いて、周波数１１Ｈｚ、昇温速度２℃／分で測定した２３℃のＴａｎδ（損失弾性率Ｅ''と貯蔵弾性率Ｅ'との比Ｅ''／Ｅ'）値を用いた。
【０１００】
（４）  三次元ランダムループ接合構造体の見掛け密度（ｇ／ｃｍ3）
三次元ランダムループ接合構造体を幅１５ｃｍ×長さ１５ｃｍの大きさに切断し、４ヶ所の高さを測定し、体積を求め、三次元ランダムループ接合構造体の重量を体積で徐して算出した（ｎ＝４の平均値）。
【０１０１】
（５）  三次元ランダムループ接合構造体の２５％圧縮時硬さ（ｋｇ／Φ２００）
三次元ランダムループ接合構造体を幅３０ｃｍ×長さ３０ｃｍの大きさに切断し、試料を３０ｃｍ×３０ｃｍの大きさに切断して、オリエンテック社製テンシロンにてΦ２００ｍｍ圧縮板にて７５％まで圧縮して得た応力−歪み曲線の２５％圧縮時の応力を算出した（ｎ＝３の平均値）。
【０１０２】
また、上記のようにして作製した見掛け密度０．０４〜０．０５ｇ／ｃｍ3の三次元ランダムループ接合構造体を幅５０ｃｍ×長さ５０ｃｍ×厚さ５ｃｍの大きさに切断し、布製のカバーで被覆して作製した寝具について、以下のようにして、クッション性および静粛性を測定した。その結果を表２に示す。
【０１０３】
（６）  クッション性および静粛性
体重４０ｋｇ〜１００ｋｇの範囲にあるパネラー３０名（２０歳〜３９歳の男性；５名、２０歳〜３９歳の女性：５名、４０歳〜５９歳の男性：５名、４０歳〜５９歳の女性：５名、６０歳〜８０歳の男性：５名、６０歳〜８０歳の女性：５名）に、上記のようにして作製した寝具に横たわってもらい、横たわってもらった時の「どすん」と床に当たった感じの程度（クッション性）および発生音（静粛性）を感覚的に下記の分類で定性評価した。
Ａ：感じない
Ｂ：ほとんど感じない
Ｃ：やや感じる
Ｄ：感じる
＜実施例２＞
オリフィスの形状を円形中空とし、吐出量を１４００ｇ／分としたこと以外は実施例１と同様にして、実施例２の三次元ランダムループ接合構造体および寝具を作製した。そして、実施例２の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０４】
＜実施例３＞
オリフィスの形状をＹ字形中実とし、吐出量を１１００ｇ／分としたこと以外は実施例１と同様にして、実施例３の三次元ランダムループ接合構造体および寝具を作製した。そして、実施例３の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０５】
＜比較例１＞
合成例１で得られたポリエステル系熱可塑性エラストマー（Ａ−１）のみを用い、水添スチレン−ブタジエンランダム共重合体（ＳＢＲ）（旭化成ケミカルズ社製「Ｓ．Ｏ．Ｅ．Ｓ１６１１」）を用いなかったこと以外は実施例１と同様にして、円形中空の連続線状体からなる比較例１の三次元ランダムループ接合構造体および寝具を作製した。そして、比較例１の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０６】
＜比較例２＞
合成例２で得られたポリエステル系熱可塑性エラストマー（Ａ−２）のみを用い、水添スチレン−ブタジエンランダム共重合体（ＳＢＲ）（旭化成ケミカルズ社製「Ｓ．Ｏ．Ｅ．Ｓ１６１１」）を用いなかったこと以外は実施例１と同様にして、円形中空の連続線状体からなる比較例２の三次元ランダムループ接合構造体および寝具を作製した。そして、比較例２の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０７】
＜比較例３＞
合成例３で得られたポリエステル系熱可塑性エラストマー（Ａ−３）のみを用い、水添スチレン−ブタジエンランダム共重合体（ＳＢＲ）（旭化成ケミカルズ社製「Ｓ．Ｏ．Ｅ．Ｓ１６１１」）を用いなかったこと以外は実施例１と同様にして、円形中空の連続線状体からなる比較例３の三次元ランダムループ接合構造体および寝具を作製した。そして、比較例３の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０８】
＜比較例４＞
合成例１で得られたポリエステル系熱可塑性エラストマー（Ａ−１）を用いずに、水添スチレン−ブタジエンランダム共重合体（ＳＢＲ）（旭化成ケミカルズ社製「Ｓ．Ｏ．Ｅ．Ｓ１６１１」）のみを用いたこと以外は実施例１と同様にして、円形中空の連続線状体からなる比較例４の三次元ランダムループ接合構造体および寝具を作製した。そして、比較例４の三次元ランダムループ接合構造体および寝具について、実施例１と同様にして、連続線状体の中空率、連続線状体の繊度、連続線状体のＴａｎδ、三次元ランダムループ接合構造体の見掛け密度、三次元ランダムループ接合構造体の２５％圧縮時硬さ、クッション性および静粛性を測定した。その結果を表２に示す。
【０１０９】
【表２】
2013090657.tif 000004
【０１１０】
表２に示すように、異なる２種の熱可塑性エラストマーで複合構造化された１００〜１０００００デシテックスの連続線状体を曲がりくねらせランダムループを形成し、夫々のループを互いに溶融状態で接触せしめて、接触部の大部分を融着させてなる三次元ランダムループ接合構造体を布製のカバーで包み込み、連続線状体の２３℃でのＴａｎδが０．１０以上であって、三次元ランダムループ接合構造体の２５％圧縮時硬さが１０ｋｇ／Φ２００以上である実施例１〜３の寝具は、比較例１〜４の寝具と比較して、クッション性および静粛性に優れていることが確認された。
【産業上の利用可能性】
【０１１１】
本発明は、就寝時に用いられる寝具に利用することができる。
【符号の説明】
【０１１２】
１  寝具、１０  三次元ランダムループ接合構造体、１１  包装体、２１  連続線状体、２１ａ  連続線状体前駆体、２２  ランダムループ、３１  コア部、３２  シース部、３３  中空部、４１  高弾性率熱可塑性エラストマー、４２  高Ｔａｎδ熱可塑性エラストマー、４３  ，４４  エクストルーダー、４５  オリフィス、４６  吐出装置、５１，５２  引き取りコンベア、５３  冷却媒体、５４  冷却槽、５５  エンドレスネット、６１  ベッド台。
【図１】
2013090657.tif 000005
【図２】
2013090657.tif 000006
【図３】
2013090657.tif 000007
【図４】
2013090657.tif 000008
【図５】
2013090657.tif 000009
【図６】
2013090657.tif 000010
【図７】
2013090657.tif 000011
【図８】
2013090657.tif 000012
【図９】
2013090657.tif 000013
【図１０】
2013090657.tif 000014